FR 2649130 A1 19910104 FR 8908773 A 19890630 PROCEDE ET DISPOSITIF DE FABRICATION DE PRODUITS TEXTILES A PARTIR DE FIBRES ET/OU FILAMENTS ET PRODUITS OBTENUS Objet de l'invention La présente invention est relative à un procédé perfectionné de fabrication de produits textiles à partir de fibres et/ou filaments et plus particulierement de revêtements de sols et de murs, notamment du type moquette. L'in- vention concerne également un dispositif permettant la mise en oeuvre de ce procédé et s'étend aux produits résultant de ce procédé et/ou obtenus par ledit dispositif. L'invention sera décrite essentiellement en référence à la réalisation d'un revêtement de sol du type moquette au départ de fibres. Il doit être bien entendu cependant qu'elle n'y est pas limitée. Résumé de l'étant de la technique En dehors des procédés classiques et anciens de fabrication de tapis et tapisseries qui recourent à des procédés de tissage et/ou de nouage, deux grandes familles de techniques récentes de production de produits destines essentiellement au revêtement de sols et de murs sont connus. La première grande famille, le touffetage (tuft) fait appel à des fils, en particulier des fils filés à partir de fibres telles que la laine ou à des fils obtenus à partir de filaments continus, par exemple de polyamide ou d'autres matières synthétiques. Dans le domaine des revêtements textiles, ce sont ces produits qui rencontrent le plus de succès du fait qu'il est possible d'associer une production de machine élevée, comparée aux techniques de tissage, tout en conservant un aspect de produits proche de celui des produits tissés. Une deuxième famille est constituée par des techniques utilisant des fibres. Parmi celles-ci, la technique d'aiguilletage utilise principalement des fibres textiles disposées de préférence en couches. L'aiguilleté bouclé ou structuré permet à l'aide d'une aiguille de retirer un peu de matière (fibres) de la couche fibreuse pour former une "boucle" que l'on peut éventuellement tondre ou raser. L'aspect du produit tondu ou rasé est assez proche de celui des produits touffe tés velours qui sont quant à eux obtenus en coupant les boucles d'un tuft. Par contre, un produit aiguilleté bouclé ne peut en aucun cas être comparé à un tuft. En effet, les boucles ne sont pas individualisées et les fibres se présentent dans ces boucles de manière aléatoire. En outre, le rendement qui caractérise le rapport entre la quantité de matière utile apparaissant au recto du produit et le poids total de matiere utilisée (sans le support) est de l'ordre de 30% pour l'aiguilletage alors qu'il atteint facilement 60 à 80% pour les produits touffetés. D'autre part, dans le cas de revêtements de sol ces produits doivent présenter une résistance à la déformation et à l'usure et une résilience (élasticité) suffisantes. Généralement, on estime qu'un produit pour revêtement de sol est satisfaisant si la masse volumique du velours utile est supérieure à 0,08 g/cm3, valeur qu'atteignent difficilement les produits aiguilletés. Une autre technique est la technique du plissage des fibres décrite dans les documents FR-A-2 364 285 et FR A-2 135 104 qui permet de disposer une couche fibreuse plissée en plis longitudinaux parallèles sur une seconde couche fibreuse. Cependant, cette technique ne permet pas l'individualisation des boucles ou aigrettes de velours et l'obten- tion de fines jauges. De plus, du fait que cette technique nécessite la striction de la nappe de fibres, la largeur de départ de la nappe doit être nettement supérieure à la largeur du produit textile fini. On peut également citer à titre complémentaire la technique de couture-tricotage qui sur base d'une matière de départ constituée d'un produit tissé ou non tissé comporte une opération de maillage à l'aide d'un fil ou directement à partir des fibres. Dans ce cas, les produits obtenus sont très peu valorisants au niveau de l'apparence, de plus la totalité des fibres ne participe pas effectivement aux mailles; ce qui limite l'utilisation de ces produitscomme revêtements de sol. C'est pourquoi on trouve ces produits essentiellement sous forme de fourrure. Un autre inconvénient de cette technique de couture-tricotage est la faible largeur de travail (2,40 m) alors que les produits touffetés sont généralement fabriqués en 4 mètres de largeur. On peut considérer que les différentes techniques précitées ont cherche à s'approcher des résultats obtenus par le touffetage mais sans grande réussite. Buts de l'invention Un premier but de l'invention est de fabriquer au départ de matières textiles bon marché, un revêtement du type touffeté, sans devoir nécessairement utiliser de fil. Un autre but important de l'invention est de réduire fortement l'énergie à mettre en oeuvre pour "verticaliser" des boucles au départ d'un voile, et donc d'éviter de casser des fibres tout en permettant de dimensionner la machine en grande largeur (4 m). On vise tout particulièrement à obtenir un produit à rendement textile élevé, presentant les qualités intrinsèques des produits touffetés (résilience, résistance à la déformation et à l'usure...), sans devoir recourir à une étape intermédiaire onéreuse de filage. Le produit que l'on vise à obtenir doit également présenter une densité suffisante pour avoir une résistance mécanique adéquate qui permet de l'utiliser comme revêtement de sol. Dans le cas ou les éléments constituant le voile sont des filaments, le procédé selon l'invention permet de travailler directement à la sortie des filières d'extrusion, sans devoir exécuter des étapes intermédiaires de bobinage par exemple. Eléments caractéristiques de l'invention La présente invention concerne en premier lieu un procédé de fabrication d'un produit textile au départ de fibres et/ou filaments dans lequel ces fibres et/ou filaments circulent sous forme d'un- voile. La technique consiste à faire subir aux fibres et/ou filaments un bouclage transversal accompagné dlétirage et que ceux-ci s'accumulent sous forme de boucles dans lesquelles les fibres et/ou filaments sont parallélisés. On fait subir aux éléments constitutifs du voile un traitement préalable de manière que la majorité des éléments du voile possèdent un angle d'orientation par rapport à la direction d'avance compris entre 5 et 45', de préférence entre 15 et 25. Avantageusement, et en particulier si l'on vise à réduire fortement l'énergie nécessaire pour la réalisation d'un produit bouclé, il est recommandé d'utiliser un voile de départ de fibres et/ou filaments d'un poids très faible par unité de surface (densité surfacique), de préférence compris entre 10 et 50 g/m2 pour les fibres et/ou filaments les plus courants. De préférence, l'orientation désirée des fibres dans le voile est assurée par une technique de pré-étirage, tandis que les filaments sont orientés de manière voulue grâce à des techniques classiques de nappage, à la sortie des filières d'extrusion. Le bouclage transversal accompagné d'étirage est réalisé pour chaque fibre ou filament à l'aide d'éléments boucles rotatifs ou disques espacés et disposés sur un axe transversal par rapport à l'avance du voile, entre lesquels sont disposés des doigts boucleurs. En principe, chaque fibre ou filament est impliquée dans au moins un bouclage. Selon un mode d'exécution préférentiel, llaccumula- tion des fibres et/ou filaments parallélisés sous forme de boucles peut s'effectuer dans le chas ouvert d'aiguilles disposées essentiellement verticalement entre les éléments boucleurs. Ces aiguilles peuvent percer un support s'avançant parallèlement à l'avance du voile. Après perçage du support, les boucles sont libérées, de préférence selon la technique classique du touffetage à l'intervention éventuelle d'un crochet. Ces boucles peuvent être cependant fixées à un support par d'autres techniques-connues en soi telles que couture, tissage, tricotage, soudure ou collage, soudure à ultrasons, liage chimique, etc... Les produits obtenus présentent ainsi des boucles non torsadées bien individualisées que l'on peut éventuellement cisailler ou couper à l'aide d'un couteau afin d'obtenir un velours comparable au velours touffeté. L'invention sera décrite plus en détail à titre d'illustration, en se référant en particulier au dispositif mis en oeuvre selon l'invention et au produit qui en résulte. En ce qui concerne le dispositif, il doit être bien entendu qu'il s'agit d'un mode d'exécution donne uniquement à titre d'exemple sans caractère limitatif, dans le cas où le voile de départ est constitué uniquement de fibres. Brève description des figures - La figure 1 représente une vue schématique en perspective du dispositif servant à la mise en oeuvre du procédé selon l'invention, dans le cas où le voile de départ est constitué uniquement de fibres; - les figures 2 représentent de maniere synoptique différen tes étapes du procédé selon l'invention selon plusieurs vues; - la figure 3 une vue latérale d'une aiguille apparaissant dans le dispositif selon l'invention; - les figures 4a, b, c, d représentent les produits vertica lisés selon l'invention et touffetés selon que l'on a coupé les boucles ou non. Dans les différentes figures, des éléments constitutifs identiques ou similaires ont reçu des repères de référence identiques. Description d'une forme d'exécution préferentielle de lin- vention et du principe sur lequel elle repose Afin de mieux comprendre l'invention, il convient de revenir à la technique d'aiguilletage qui a été décrite précédemment. Dans le cas de l'aiguilletage, des aiguilles à fourche pénètrent dans un milieu fibreux pour en extraire des fibres qui formeront des boucles. Cependant, les premières fibres entraînées ne pouvant que partiellement glisser les unes par rapport aux autres, induisent nécessairement une pression dans le milieu. Plus le nombre de fibres saisies sera élevé moins elles auront la possibilité de glisser et plus elles induiront de pression, bloquant ainsi les fibres des couches inférieures. I1 en résulte que les aiguilles même si elles sont munies de barbes suffisamment profondes pour recevoir toutes les fibres rencontrées, ne pourront en entraîner effectivement sous forme de boucles qu'un petit nombre, généralement en cassant les autres fibres ou même en provoquant le bris de l'aiguille. On a bien entendu songé à réduire ce phénomène par un ensimage des fibres, ce qui a pour but de diminuer le coefficient de frottement entre les fibres et donc les pressions induites dans le milieu fibreux, et ce qui conduit effectivement à une réduction du nombre de fibres cassées, mais sans résoudre les autres problèmes de densité et de rendement trop faibles. C'est pour répondre à ces difficultés que les mesures décrites ci-dessus, en relation avec le procédé de l'invention, ont été prises. Selon l'invention en effet, les fibres sont de préférence préalablement cardes ou obtenues d'une autre manière sous forme de nappe à fibres plus ou moins parallélisées et sont traitees de manière à obtenir un voile de poids très faible, de préférence compris entre 10 et 50 g/m2. Dans ce voile de fibres, la majorité des fibres possède un angle d'orientation par rapport à la direction d'avance compris entre 5 et 45 et de préférence entre 15 et 25. A un niveau de densité aussi faible-du voile, les fibres sont bien indi vidualisées et interagissent peu. Les efforts subis par une fibre ne se répercutent pas sur les fibres adjacentes. On reviendra ci-après sur la manière d'obtenir un voile de fibres présentant l'orientation indiquee. Les fibres ainsi préparées subissent un bouclage qui est réalisé par l'interpénétration de pièces métalliques, de manière à donner une forme ondulée à chaque fibre. I1 convient de noter que l'effort F de bouclage est considérablement limité du fait de la faible densité surfacique du voile et de l'orientation privilégiée des fibres. En effet, la tension exercée sur la fibre est F-Fo dans le procédé selon l'invention avec où Fo est la force exercée à une extrémité de la fibre; j est la jauge; 1 est la longueur de la fibre impliquée dans n boucles; et A est le coefficient de friction. Dans le cas d'un voile à faible densité où les fibres sont individualisées, p représente alors le coeffi cient fibres/métal et non plus le coefficient fibres/fibres comme c'était le cas dans la technique d'aiguilletage. De plus, le coefficient p peut être considérablement abaissé par un traitement de surface approprié des parties métalliques ce qui réduit encore la valeur de la tension F-Fo. Ces techniques de traitement par dépôt de résine fluorée notamment sur le métal sont bien connues. Chaque fibre bouclant individuellement, cette opération équivaut à un étirage (par opposition å un plissage transversal du voile), c'est-à-dire que les fibres élémentai- res dans le voile subissent individuellement le bouclage sans que la largeur du voile en soit réduite, ce qui diffère radicalement d'un plissage qui s'accompagne d'une striction en largeur de la nappe d'entree. Le procédé selon l'invention a pour conséquence que les fibres ne sont pratiquement jamais cassées. D'autre part, selon l'invention le rendement peut être optimalisé si l'angle que présente la fibre par rapport à la direction d'avance est supérieur à afin arcsin i. 2h + j, où j est la jauge et h est la hauteur de la boucle. En effet, pour un angle a inférieur à- atimt l'excë- dent de fibres ne participant pas à la formation de la boucle apparaîtra au verso du produit, ce qui a pour conséquence de réduire le rendement. D'autre part si l'angle a devient trop elevé, les efforts induits par les fibres deviennent egalement trop importants, ce qui risque de casser les fibres. Ainsi, dans la pratique, un bon compromis est obtenu pour aloi, compris entre 15 et 25 suivant la longueur de la boucle. On voit donc l'intérêt à effectuer une réorientation adéquate des fibres par rapport à la direction d'avance. Bien entendu la longueur de la fibre mise en oeuvre et son orientation a sont choisies de manière à ce qu'on soit statistiquement assuré que chaque fibre sera impliquee dans - la formation d'au moins une boucle et de préférence de plusieurs boucles successives. Grâce au procédé de l'invention, il est possible d'envisager de boucler 100% des fibres. Les fibres bouclees élémentaires sont ensuite accumulées, par compression dans le sens de l'avance afin de constituer une rangée transversale de boucles de grosseur ou titre désiré. Cette accumulation permet d'obtenir une très bonne parallélisation des fibres. A ce stade on a donc con stitué à la torsion près, un fil se presentant sous forme ondulée. Selon un mode d'exécution particulièrement préféré, les fibres parallélisées sous forme de boucles sont accumulées dans le chas ouvert d'aiguilles disposées perpendiculairement entre les éléments mécaniques ayant servi au bouclage. Les aiguilles peuvent ensuite percer par exemple un support et y libérer les boucles. Cependant, tout autre procédé connu en soi de fixation de boucles sur un support peut être utilisé. Citons à titre d'exemples des procédés dérivant des diverses techniques textiles telles que l'aiguilletage, la couture, le tissage, le tricotage, etc... Dans la figure 1, on La représenté un tapis 1 qui amène un voile de fibres cardées 3, de très faible densité surfacique. Dans la forme d'exécution représentée, l'orientation souhaitée des fibres dans le voile est obtenue à laide d'un jeu de disques interpénétrants ayant reçu le repère de référence général 5. Par passage entre le jeu de disques supérieurs 5a et le jeu de disques inférieurs 5b et compte tenu de la faible densite surfacique du produit traité, on obtient par un pré-étirage transversal une orientation adéquate des fibres élémentaires par rapport'a l'avance du voile de carde. Ceci résulte de la résilience de la fibre qui après avoir été bouclée se relâche, ce qui augmente son angle par rapport à la direction d'avance. Ce dispositif de pre-étirage a aussi pour but d'adapter la largeur du voile à la largeur de travail du dispositif boucleur (de préférence 4-m). Ainsi qu'il a été indiqué précédemment, cette opération, toujours compte tenu de la faible densité surfacique du voile, constitue un étirage et non pas un plissage, en ce sens que les fibres élémentaires s'orientent et se déplacent l'une par rapport a l'autre pour se positionner. Le repère 3a a été donné au voile orienté a faible densité qui résulte de cette opération. Dans le stade suivant, le voile ainsi préparé est amené entre une série de disques boucles 11 portés sur un axe commun transversal 13 et entraînés en rotation continue à une vitesse périphérique égale à la vitesse d'entrée du voile. Les disques boucles 11 sont pourvus sur toute leur périphérie de dentures 15. Ces dentures forment un angle par rapport à la tangente qui permettent l'entraînement du voile d'entrée. Entre chacun des disques sont disposés des doigts boucles 21 se présentant essentiellement tangentiellement par rapport aux disques. Dans le prolongement de chaque doigt boucleur est disposee une aiguille 31 pourvue d'un chas ouvert 31a. Les aiguilles sont disposées de manière à ce que les fibres quittent les doigts boucles å leur extrémité où elles rencontrent les aiguilles pour s'accumuler dans le chas ouvert 31a au point mort haut de leur course. La forme des doigts boucles est parfaitement étudiée pour permettre le bouclage progressif et le transport des fibres jusqu'aulx aiguilles. De plus, un dispositif de débourrage 25 s'intercale entre les aiguilles 31 et les disques boucles ll-pour faciliter le débourrage de la partie des fibres entraînées par les dentures. Les fibres sous forme de boucles élémentaires sont accumulées dans le chas des aiguilles où elles se présentent sous forme d'un fil non torsadé cependant, affectant. une forme ondulée. On peut donc considérer qu'au départ d'un voile de fibres très léger on a constitué par la technique qui vient d'être décrite l'équivalent d'un fil ondulé qui peut être utilisé selon les techniques classiques du touffetage. I1 convient de noter que le titre de ce fil est modulable, puisqu'il dépend du rapport entre la vitesse angulaire des disques boucles 11 et la vitesse de battement des aiguilles 31. La mise en forme s'effectue dans le mode d'exécution représenté de la manière suivante. La boucle de fibres qui s'est formée dans le chas 31a de l'aiguille au point mort haut de sa course est transportee par cette aiguille à travers un support classique 41 (de préférence non tissé) et retenue par un crochet 43. Des éléments 45 se présentant par exemple sous forme de lamelles de contre-appui parallèles fixees à une enclume 47 soutiennent le support 41, tout en permettant cependant le passage des aiguilles 31. La figure 2 représente de manière synoptique différentes étapes du procédé selon l'invention selon plusieurs vues. Dans la figure 2, la première rangée supérieure de figures représente les opérations réalisées par différentes parties constitutives en cause du dispositif en relation avec différentes étapes du procédé. La deuxième rangée (rangée médiane) et la troisième rangée (rangée inférieure) de figures représentent respectivement des vues de dessus et des vues latérales de la disposition des fibres suivant ces mêmes étapes du procédé, jusqu'à ltobtention du produit final. Les fibres à la sortie de carde (figures 2a) sont orientées (figures 2b) de manière voulue. Elles sont ensuite condensées sous forme de boucles (figures 2c) et accumulées dans le chas des aiguilles (figures 2d). Les boucles sont ensuite transportées par les aiguilles qui percent-le support pour y être fixées (figures 2e). D'autres formes d'exécution sont cependant possibles et il est également envisageable d'obtenir un produit analogue au tuft sans devoir traverser le support en recour'ant par exemple à des techniques de soudure ou de liage chimique, de préférence en recourant à une technique de soudure par ultra-sons-(FR-A-00 96 043). I1 convient de noter à cet égard que l'invention n'est nullement limitée à la forme d'exécution qui a été présentée. On peut notamment prévoir en amont de la formation du voile de sortie de carde, ou en aval de la formation du produit selon l'invention ou intercalés dans le processus, des opérations, étapes ou traitements complémentaires d'ennoblissement du produit. C'est ainsi qu'on peut par exemple prévoir qu'un couteau coupe les boucles ou prévoir que les boucles soient rasées en aval pour obtenir des produits du type velours selon les techniques traditionnelles du touffetage. Des impressions, gaufrages, déformations permanentes ou non peuvent être appliqués au produit. Bien entendu, les opérations classiques de teinture, impression, imprégnation de produits protecteurs contre les salissures sont également possibles. De plus, en amont l'alimentation progressive permet de condenser des hétérogénéités de couleurs et de natures de produits; ainsi que de nombreux effets de fantaisie. A titre d'illustration, le dépôt du voile peut être alimenté de flammes, etc... De même, par une alimentation de deux voiles superposés de nature différente, des produits composites peuvent être obtenus possédant des boucles constituees de deux couches superposées. La couche inférieure peut être par exemple choisie de manière à assurer le "gonflant" tandis que la couche péripherique présente un aspect esthétique particulier ou un toucher agreable. Un mouvement relatif entre les aiguilles et le support qui défile peut également être envisagé, en disposant par exemple les aiguilles sur un porte-aiguilles effectuant un mouvement transversal de va-et-vient par rapport au dé fil lement permet d'obtenir certains effets d'aspect intéressant. I1 est plus aisé d'obtenir un mouvement relatif par la technique du "jute mover" connue dans le domaine du touffetage. Cette technique permet de déplacer transversalement le support d'une distance qui vaut la demi-jauge avant de le ramener, au coup suivant, à sa position initiale. Cette technique en disposant les boucles en quinconce et en cassant la ligne des rangées de boucles permet une meilleure individualisation de ces dites boucles et une meilleure couverture du support par celles-ci. L'homme de l'art en utilisant ses connaissances habituelles du métier découvrira à partir du produit de l'invention de nombreuses variantes et applications. I1 est notamment possible de superposer au produit des opérations de tricotage et/ou de couture. I1 est egalement possible de produire des tapis-mèches à partir du procédé selon l'invention. La figure 3 représente l'aiguille utilisée dans le dispositif selon l'invention. I1 s'agit d'une aiguille à chas ouvert 31a qui vue de profil présente une largeur de la pointe 33 supérieure à celle du fut 35 de l'aiguille. Ce dimensionnement de l'aiguille permet d'éviter que le support n'entre dans le chas 31a lorsque l'aiguille 31 perce ledit support et n'interfère avec le retrait de l'aiguille. Il est néanmoins possible d'utiliser d'autres types d'aiguilles, en particulier des aiguilles mailantes qui permettent d'organiser le "fil" ondulé sous forme de rangees de mailles. Le produit permet et supporte ce genre d'opérations essentiellement par suite de sa nature spécifique qui a été décrite précédemment. Le produit obtenu selon le procédé de l'invention avant la fixation sur un support se présente sous forme d'une accumulation de fibres bien parallélisées constituant, à la torsion près, un fil ondulé. Les figures 4 représentent le produit selon l'invention et un produit du type tufs après fixation sur un support selon trois vues: une vue en plan du verso des produits et une vue en coupe latérale dans chacune des deux directions parallèle ou orthogonale au sens de fabrication. Les figures 4a et 4b représentent ces deux produits dans le cas ou les boucles sont coupées ou cisaillées afin d'obtenir un velours. Les figures 4c et 4d représentent les mêmes deux produits sous forme bouclée mais en utilisant la technique du "jute mover". Dans ces figures, le sens de fabrication des produits est symbolisé par une flèche, le pas d'avance par la lettre a et la jauge par la lettre j. Le produit selon l'invention représenté a la figure 4a et 4c présentent des rangées de boucles ou d'aigrettes si les boucles ont été coupées, parfaitement individualisées reproduisant ainsi le caractère esthétique essentiel du tuft (représenté aux figures 4b et 4d). Cependant, ces rangées de boucles ou d'aigrettes sont disposées transversalement dans le produit selon l'invention alors qu'elles se présentent longitudinalement dans le cas du tuft. Le -fait d'utiliser la technique du "jute mover" dans le procédé selon l'invention, permet de diminuer par comparaison avec le tuft, la consommation de fibres sur l'envers du produit et donc d'accroître leur rendement. De plus, entre deux rangees consécutives de boucles il peut subsister un réseau de fibres interférentes qui est constitué par des fibres participant à la formation des boucles de deux rangées consécutives. Par le procédé selon l'invention, ce nombre est fortement limité, voire même nul. Une autre caractéristique du produit obtenu à partir d'une forme d'exécution particulière du procédé est le fait que les trous dans le support peuvent être surdimensionnes par rapport à la dimension de la jauge du fait de l'utilisation d'une aiguille spéciale, par comparaison avec un produit touffeté. A titre d'illustration des parametres d'une forme d'exécution préférée de l'invention, on peut donner les valeurs suivantes: Des fibres de titre 17 dtex d'une longueur moyenne de 90 mm formées à partir d'une matiere première qui est du pol-yamide sont-cardées sous forme d'un voile présentant a la 2 sortie de carde une densité surfacique de 40 g/m2. On traite ce voile selon la forme d'exécution représentée à la figure 1 de manière à se trouver dans les conditions suivantes: - densité surfacique après pré-etirage: 20 g/m2 - jauge: 4 mm (5/32") - avance du support: 1,2 m/min - vitesse d'alimentation du voile de fibres: 48 m/min - largeur du voile: 4 m - vitesse de battement des aiguilles: 600 cps/min - nombre moyen de fibres que le chas peut recevoir: 235 - titre de la boucle: 4000 dtex - hauteur de la boucle: 6 mm - densite des boucles: 125.000 boucles/m2 - poids du velours utile: 600 g/m2 - densité du velours utile (masse volumique): 0,1 g/cm3; - rendement: 75% En résumé, les avantages du procédé de l'invention peuvent être résumés comme suit: L'intérêt économique du procédé est évident puisqu'il intègre la production d'un fil dans un dispositif qui permet d'obtenir directement a partir de fibres individuelles ou de filaments un produit pratiquement identique a un produit touffeté, donc sans devoir utiliser une étape préalable de filage. Ainsi qu'on l'a indiqué d'abondance précédemment, le produit permet de nombreuses variantes opératoires et des variantes dans le choix des matériaux, nature des traitements, etc... offrant une grande souplesse et par conséquent une gamme étendue de produits d'aspect et de nature variables. De plus, de par leur densité élevée, ces produits peuvent être utilisés comme revêtements de sols. Leur rendement élevé constitue également un élément economique les rendant particulièrement intéressants. La jauge peut être très fine du fait que le bouclage n'implique individuellement qu'un très petit nombre de fibres. Le produit que l'on obtient peut être de haute valeur ajoutée par suite de l'emploi d'une jauge-trés fine. En conséquence, les efforts å appliquer sont ré- duits ce qui élimine pratiquement le risque de rupture des fibres et bien entendu de rupture d'aiguilles. Bien qu'on ait décrit une forme d'exécution particulièrement préférée de l'invention, il doit être bien entendu que de nombreuses variantes peuvent y être introduites, notamment celles qui ont été spécifiquement mentionnées cidessus. REVENDICATIONS 1. Procédé de fabrication d'un produit textile au départ de fibres et/ou de filaments dans lequel ces fibres et/ou filaments circulent sous forme d'un voile caractérisé en ce que les éléments constitutifs du voile subissent un bouclage transversal accompagné d'un étirage et s'accumulent sous forme de boucles dans lesquelles les fibres et/ou filaments sont paralllisés. 2. Procédé selon la revendication 1 caractérisé en ce que le voile de fibres et/ou filaments de départ présente un poids faible par unité de surface, de préférence compris 2 entre 10 et 50 g/m2. 3. Procédé selon la revendication 1 ou 2 caractérisé en ce que la majorite des éléments constitutifs du voile présentent un angle d'orientation par rapport à la direction d'avance du voile compris entre 5 et 45 , de préférence entre 15 et 25 . 4. Procédé selon la revendication 3 caractérisé en ce que l'orientation des fibres par rapport à la direction d'avance est assurée par un pre-étirage. 5. Procédé selon la revendication 3 caractérisé en ce que l'orientation des filaments par rapport à la direction d'avance est assuree par un nappage, de préférence immédiatement à la sortie de la filière d'extrusion des filaments. 6. Procédé selon l'une quelconque des revendications précédentes caractérisé en ce que le bouclage transversal est réalisé à l'aide d'éléments boucles (11) rotatifs espacés et disposés sur un axe transversal (13) par rapport à l'avance du voile entre lesquels sont disposés des doigts boucles (21). 7. Procédé selon la revendication 6 caractérisé en ce que lesdits éléments boucles (11) se présentent essentiellement sous la forme de disques munis de dentures (15) périphériques. 8. Procédé selon la revendication 6 ou 7 caractérise en ce que les doigts boucles (21) sont fixes. 9. Procédé selon l'une quelconque des revendications précédentes 6 à 8 caracterisé en ce que l'accumulation des fibres et/ou filaments parallélisés sous forme de boucles s'effectue dans le chas d'aiguilles (31) disposées entre lesdits éléments boucles rotatifs (11) et dans le prolongement des doigts boucles (21). 10. Procédé selon la revendication 9 caractérisé en ce que lesdites aiguilles (31) sont commandées simultanément pour libérer les boucles lorsque l'accumulation de fibres et/ou filaments dans le chas (31a) des aiguilles (31) est suffisante, de préférence proche de la valeur d'accumulation maximale dans ledit chas. 11. Procédé selon l'une quelconque des revendications précédentes 9 ou 10 caractérisé en ce qu'un dispositif de débourrage (25) est intercalé entre les aiguilles (31) et les éléments boucles rotatifs (11) afin de faciliter le débourrage de la partie des fibres et/ou filaments entraînées par les dentures (15). 12. Procédé selon l'une quelconque des revendications précédentes caractérisé en ce que des rangées de boucles transversales sont transportées et ensuite solidarisées sur un support (41). 13. Procédé selon la revendication 12 caractérisé en ce que ladite solidårisation est assurée par passage de l'aiguille (31) à travers le support (41). 14. Procédé selon la revendication 12 caractérisé en ce que ladite solidarisation est assurée par soudure à ultrasons. 15. Procédé selon l'une quelconque des revendications précédentes 12 à 14 caractérisé en ce qu'on effectue un mouvement relatif transversal à chaque solidarisation entre le support (41) et un moyen de transport (31). 16. Procédé selon l'une quelconque des revendications précédentes 12 à 15 caractérisé en ce qu'on coupe, cisaille ou rase les boucles solidarisées au support. 17. Dispositif pour la mise en oeuvre du procédé décrit selon l'une quelconque des revendications précédentes caractérisé en ce que le bouclage transversal est realisé à l'aide d'éléments boucleurs (11) rotatifs espacés et disposés sur un axe transversal (13) par rapport à l'avance du voile entre lesquels sont disposés des doigts boucles (21). 18. Dispositif selon la revendication 17 caractérisé en ce que lesdits éléments boudeurs (11) se présentent essentiellement sous la forme de disques munis de dentures (15) periphériques. 19. Dispositif selon la revendication 17 ou 18 caractérisé en ce que les doigts boucles (21) sont fixes. 20. Dispositif selon l'une quelconque des revendications précédentes 17 à 19 caractérise en ce que l'accumulation des fibres et/ou -filaments parallélisés sous forme de boucles s'effectue dans le chas d'aiguilles (31) disposées entre lesdits éléments boucles rotatifs (11) et dans le prolongement des doigts boucles (21). 21. Dispositif selon la revendication 20 caractérisé en ce que lesdites aiguilles (31) sont commandées simultanément pour libérer les boucles lorsque l'accumulation de fibres etgou filaments dans le chas (31a) des aiguilles (31) est suffisante, de préférence proche de la valeur d'accumula-- tion maximale dans ledit chas 22. Dispositif selon la revendication 20 ou 21 caractérisé en ce qu'un dispositif de débourrage (25) est intercalé entre les aiguilles (31) et les éléments boucles rotatifs (ll) afin de faciliter le débourrage de la partie des fibres et/ou filaments entraînées par les dentures (15). 23. Dispositif selon l'une quelconque des revendication précédentes 17 à 22 caractérisé en ce que deux jeux de disques interpénétrants (5a et 5b) permettent d'obtenir une orientation adéquate des fibres et/ou filaments élémentaires. 24. Produit textile caracterisé en ce qu'il se présente, avant fixation sur un support, sous forme d'une accumulation de fibres et/ou filaments élémentaires bien parallélisés constituant, à la torsion près, un fil ondulé. 25. Produit textile selon la revendication 24 caractérisé en ce qu'il est solidarisé à un support. 26. Produit textile caractérisé en ce qu'il se presente après fixation sur un support sous forme de rangées transversales par rapport au sens de l'avance de boucles bien individualisées. 27. Produit textile velours caractérisé. en ce qu'il se présente, après fixation sur un support, sous forme de rangées transversales par rapport au sens de l'avance d'aigrettes obtenues par cisaillement ou tonte des boucles. 28. Produit textile selon l'une quelconque des revendications 25 å 27 caractérisé en ce qu'entre deux rangées consécutives de boucles ou d'aigrettes il subsiste un réseau de fibres interférentes qui participent à la formation de deux rangées de boucles consécutives 29. Produit textile selon l'une quelconque des revendications 25 à 28 caractérisé en ce que des trous dans le support sont surdimensionnes par rapport à la dimension de la jauge.